(57)【要約】【課題】  高度な隠蔽性を有する白色インク組成物の調製に有用な油性分散液、及びその油性分散液から得られる油性インク組成物を提供する。【解決手段】  油性分散液は、中空ポリマー微粒子を含有する油性分散液であって、前記中空ポリマー微粒子が複数の微粒子サブ群からなり、平均粒径の大きさの点で相互に隣接する各微粒子サブ群の平均粒径の差がそれぞれ１００ｎｍ未満であることを特徴とする。油性インク組成物は、前記油性分散液を含む。【選択図】      なし【特許請求の範囲】
【請求項１】
中空ポリマー微粒子を含有する油性分散液であって、前記中空ポリマー微粒子が複数の微粒子サブ群からなり、平均粒径の大きさの点で相互に隣接する各微粒子サブ群の平均粒径の差がそれぞれ１００ｎｍ未満であることを特徴とする、前記の油性分散液。
【請求項２】
請求項１に記載の油性分散液を含むことを特徴とする、油性インク組成物。
【発明の詳細な説明】
【技術分野】
【０００１】
本発明は、油性分散液及び油性インク組成物に関する。本発明の油性分散液は、中空ポリマー微粒子を含有するので、白色インク組成物の調製に有用であり、特に、複数の平均粒径を有する中空ポリマー微粒子サブ群を組み合わせて調製されるので、高度な隠蔽性を有する白色インク組成物の調製に有用である。
【背景技術】
【０００２】
インクジェット記録用の白色インク組成物に、白色着色剤として中空ポリマー微粒子を用いることは、公知である（例えば、特許文献１）。前記特許文献１に記載の中空ポリマー微粒子は、微粒子の中心に空洞を有し、外径が１μｍ以下の球状体であり、液体透過性のポリマー膜からなる。従って、水性インク組成物中に存在する場合には、中心の空洞は水性媒質で満たされている。水性媒質で満たされた中空ポリマー微粒子は、水性媒質と近接した比重を有するので、無機顔料を用いた場合に発生する沈殿の問題を著しく解消することができ、インク組成物の貯蔵安定性や吐出安定性などが向上する。また、中空ポリマー微粒子を含むインク組成物が記録紙などの媒体上に吐出されると、水性媒質が中心空洞から除去され、空気で満たされた空隙が残る。この空隙のサイズは、可視光を有効に散乱させるように設計されており、従って媒体上に白色像を形成することができる。
【０００３】
前記特許文献１には、外径５００ｎｍの市販中空ポリマー微粒子を含む水性インク組成物が具体的に記載されており、外径５００ｎｍの非中空ポリマー微粒子を含む水性インク組成物と比較して不透明性が向上することが示されている。
【０００４】
また、複数種の外径を有する中空ポリマー微粒子群を用いることも知られている（特許文献２）。前記特許文献２の記載によれば、外径サイズが１００ｎｍ以上異なる少なくとも２種の中空ポリマー微粒子群を用いることにより、白色画像の色相を制御することができるとされている。そして、具体的には、外径３２０ｎｍの小サイズの中空ポリマー微粒子群と外径９００ｎｍの大サイズの中空ポリマー微粒子群との混合比率を種々に変化させることにより、Ｌａｂ法においてｂ値により表されるような色相、又は白色イメージに対する青みの寄与を、系統的かつ調節可能に変化させることができるとしている。
【０００５】
しかしながら、前記特許文献１に記載のインク組成物による隠蔽性は不充分である。また、前記特許文献２には、複数種の外径を有する中空ポリマー微粒子群を組み合わせることによる隠蔽性への効果については全く触れられておらず、しかも、前記特許文献２に具体的に記載されているインク組成物に関して本発明者が実験によって確認したところによると、隠蔽性は不充分である。
【０００６】
上記問題点に関して本発明者は、本発明以前に、白色着色剤として中空ポリマー微粒子を用いる水系インク組成物において、隠蔽性を向上させる研究を行い、この研究成果として、前記特許文献２に記載の組合せとは逆に、むしろ外径サイズの差異が１００ｎｍ以内の複数の中空ポリマー微粒子群（微粒子サブ群）を用いることによって、隠蔽性を向上させることが可能であることを見出した。
【０００７】
上記知見に基づき、本発明者は、「中空ポリマー微粒子を含有する水系分散液であって、前記中空ポリマー微粒子が複数の微粒子サブ群からなり、平均粒径の大きさの点で相互に隣接する各微粒子サブ群の平均粒径の差がそれぞれ１００ｎｍ未満である前記の水系分散液」および「前記水系分散液を含む水系インク組成物」を提案している（特許文献３）。
【０００８】
【特許文献１】米国特許第４，８８０，４６５号明細書
【特許文献２】特開２００３−３１３４８１号公報
【特許文献３】特願２００５−３３４０２６号明細書
【発明の開示】
【発明が解決しようとする課題】
【０００９】
しかしながら、水系インクを用いた印刷画像は、一般的に耐水性に劣り、耐水表面を有する記録媒体への印刷が困難であるのに対し、油性インクは、耐水性に優れた印刷画像を提供することができると共に、耐水性表面を有する記録媒体や上質紙への印刷も容易になるなどの利点を有する。
本発明者は、上記観点に基づき、前記既提案の“水系分散液，水系インク組成物”でなく、特に“油性分散液，油性インク組成物”に着目して本発明を完成したものであって、本発明が解決しようとする課題は、高度な隠蔽性を有する白色インク組成物の調製に有用な油性分散液、および、その油性分散液から得られる油性インク組成物を提供することである。
【課題を解決するための手段】
【００１０】
前記課題を解決する手段として、本発明に係る油性分散液は、中空ポリマー微粒子を含有する油性分散液であって、前記中空ポリマー微粒子が複数の微粒子サブ群からなり、平均粒径の点で相互に隣接する各微粒子サブ群の平均粒径の差がそれぞれ１００ｎｍ未満であることを特徴とする。
また、本発明に係る油性インク組成物は、特にインクジェット記録用インクである油性インク組成物に関するものであって、前記油性分散液を含むことを特徴とする。
【発明の効果】
【００１１】
本発明の油性分散液は、複数の平均粒径を有する中空ポリマー微粒子サブ群を含有し、この油性分散液から調製されるインク組成物は、複数の平均粒径を有する中空ポリマー微粒子サブ群を含むので、高度な隠蔽性を示すことができる。
【発明を実施するための最良の形態】
【００１２】
本発明に係る油性分散液は、中空ポリマー微粒子を含有し、その中空ポリマー微粒子は、複数の微粒子サブ群からなり、平均粒径の大きさの点で相互に隣接する各微粒子サブ群の平均粒径の差がそれぞれ１００ｎｍ未満である。
ここで、「平均粒径の大きさの点で相互に隣接する各微粒子サブ群の平均粒径の差がそれぞれ１００ｎｍ未満である」とは、前記の各微粒子サブ群を、その平均粒径の大きさの順に配列した場合に、相互に隣接する各微粒子サブ群の平均粒径の差がそれぞれ１００ｎｍ未満になることを意味する。
【００１３】
本明細書において、粒径又は平均粒径は、レーザー回折散乱法を測定原理とする粒度分布測定装置によって測定される粒径又は平均粒径を意味する。代表的なレーザー回折式粒度分布測定装置としては、例えば、動的光散乱法（ＦＦＴパワースペクトル法）を測定原理とする粒度分析計（例えば、「マイクロトラックＵＰＡ」；日機装株式会社製）を用いることができる。
【００１４】
本発明の油性分散液に用いることのできる中空ポリマー微粒子の粒径は、好ましくは２００ｎｍ〜１２００ｎｍ、より好ましくは２８０ｎｍ〜１１２０ｎｍである。平均粒径の大きさの点で相互に隣接する各微粒子サブ群の平均粒径の差は、好ましくは３０ｎｍ〜９０ｎｍである。本発明による油性分散液は、前記の条件を満たす異なる平均粒径を有する中空ポリマー微粒子サブ群２種以上（例えば、２種，３種，４種又は５種）を組み合わせて用いることによって調製することができる。
【００１５】
本発明で用いる中空ポリマー微粒子の調製方法は、特に制限されるものではなく、公知の様々な方法を用いることができる。例えば、前記特許文献１又は２、更には、米国特許第５２２９２０９号、第４５９４３６３号、第４４２７８３６号、又は第４０８９８００号各明細書に記載されている。また、種々の中空ポリマー微粒子が市販されている。更に、前記中空ポリマー微粒子の調製方法や空洞サイズ若しくは外径の設計方法も公知であり、例えば、前記の各文献に記載されている。前記中空ポリマー微粒子は、代表的には、通常の乳化重合技術に従って調製される。また、個々の中空ポリマー微粒子を有機系の液媒（後記参照）に分散させた安定な分散系として調製することができ、こうして得られた分散液は、通常の顔料インク組成物を調製する際に必要とされる粉砕操作や磨砕操作を必要とせずに、良好な分散性が付与され、例えば、インクジェット記録用のインク組成物の調製に利用することができる。
【００１６】
前記中空ポリマー微粒子の調製に用いることのできるビニルモノマーとしては、例えば、非イオン性モノエチレン不飽和モノマーを挙げることができ、非イオン性モノエチレン不飽和モノマーとしては、例えば、スチレン、ビニルトルエン、エチレン、ビニルアセテート、塩化ビニル、塩化ビニリデン、アクリロニトリル、（メタ）アクリルアミド、メチルアクリレート（ＭＡ）、メチルメタクリレート（ＭＭＡ）、エチルアクリレート（ＥＡ）又はブチルアクリレート（ＢＡ）などの（メタ）アクリル酸の種々のエステル、例えば、（Ｃ1−Ｃ20）アルキルまたは（Ｃ3−Ｃ20）アルケニルエステルを挙げることができる。更に、（メタ）アクリル酸エステルとしては、例えば、メチルメタクリレート（ＭＭＡ）、メチルアクリレート（ＭＡ）、エチル（メタ）アクリレート（ＥＭＡ）、ブチル（メタ）アクリレート（ＢＭＡ）、２−ヒドロキシエチルメタクリレート（ＨＥＭＡ）、２−エチルヘキシル（メタ）アクリレート（ＥＨＭＡ）、ベンジル（メタ）アクリレート、ラウリル（メタ）アクリレート、オレイル（メタ）アクリレート、パルミチル（メタ）アクリレート、又はステアリル（メタ）アクリレートのようなアクリルエステルを用いることもできる。
【００１７】
二官能性ビニルモノマー、例えば、ジビニルベンゼン、アリルメタクリレート、エチレングリコールジメタクリレート、１，３−ブタン−ジオールジメタクリレート、ジエチレングリコールジメタクリレート、又はトリメチロールプロパントリメタクリレートなどを共重合させて架橋することによって外側シェル（ポリマー膜）を形成することもできる。
【００１８】
本発明に係る油性分散液は、前記中空ポリマー微粒子を有機系の液媒に分散させた分散系として調製することができる。有機系の液媒としては、好ましくは極性有機溶媒、例えば、アルコール類（メチルアルコール，エチルアルコール，プロピルアルコール，ブチルアルコール，イソプロピルアルコール，フッ化アルコール等）、ケトン類（アセトン，メチルエチルケトン，シクロヘキサノン等）、カルボン酸エステル類（酢酸メチル，酢酸エチル，酢酸プロピル，酢酸ブチル，プロピオン酸メチル，プロピオン酸エチル等）、エーテル類（ジエチルエーテル，ジプロピルエーテル，テトラヒドロフラン，ジオキサン等）を用いることができる。
その他、好ましい有機系の液媒として、国際公開第2002／055619号パンフレッドに記載されているような、常温常圧下で液体のジエチレングリコール化合物と、同じく常温常圧下で液体のジプロピレングリコール化合物との混合物などを挙げることができる。具体的には、ジエチレングリコールジエチルエーテルとジプロピレングリコールモノエチルエーテルとを併用することができ、また、トリエチレングリコールモノメチルエーテル，トリエチレングリコールモノブチルエーテルなど用いることができる。
【００１９】
本発明に係る油性分散液において、他に、シリコーン系界面活性剤または非イオン性界面活性剤であるポリオキシエチレン誘導体を含むことが好ましい。
シリコーン系界面活性剤としては、ポリエステル変性シリコーンやポリエーテル変性シリコーンを用いることが好ましく、具体例として、ＢＹＫ−３４７，ＢＹＫ−３４８，ＢＹＫ−ＵＶ３５００，３５１０，３５３０，３５７０（いずれもビックケミー・ジャパン社製）を挙げることができる。また、ポリオキシエチレン誘導体としては、アセチレングリコール系界面活性剤を用いることができ、その具体例として、サーフイノール１０４，８２，４６５，４８５又はＴＧ（いずれもＡｉｒ  Ｐｒｏｄｕｃｔｓ  ａｎｄ  Ｃｈｅｍｉｃａｌｓ．Ｉｎｃ．の商品名）、オルフインＳＴＧ，オルフインＥ１０１０（いずれも日信化学社製の商品名）を挙げることができ、その他の市販品として、ニッサンノニオンＡ−１０Ｒ，Ａ−１３Ｒ（日本油脂株式会社製）、フローレンＴＧ−７４０Ｗ，Ｄ−９０（共栄社化学株式会社），ノイゲンＣＸ−１００（第一工業製薬株式会社）を挙げることができる。
【００２０】
本発明による油性分散液において、中空ポリマー微粒子の含有量（固形分）は特に限定されるものではないが、例えば、前記油性分散液の全重量に対して、好ましくは１０〜９０重量％、より好ましくは２０〜８０重量％である。また、本発明の油性分散液に含まれる個々の中空ポリマー微粒子サブ群の混合割合も、この油性分散液から調製されるインク組成物の隠蔽性を良好に発現させることができる限り、特に限定されるものではない。２種以上の中空ポリマー微粒子サブ群を混合して用いる場合、混合した中空ポリマー微粒子の全固形分に対して、各々の中空ポリマー微粒子サブ群の固形分が少なくとも５重量％以上であればよい。
【００２１】
前記油性分散液から、公知の方法によって本発明による油性インク組成物を調製することができる。本発明の油性インク組成物は、前記中空ポリマー微粒子含有油性分散媒のほかに、種々の公知の添加剤を含んでいることができる。その添加剤としては、通常のインク組成物に含有されている通常の添加剤を用いることができ、特に、インクジェット記録用インク組成物を調製する場合には、インクジェット記録用インク組成物の調製に通常使用されている添加剤を用いることができる。
【００２２】
本発明の油性インク組成物において、前記中空ポリマー微粒子の含有量は、隠蔽性を良好に発現することができる限り、特に限定されるものではないが、例えば、前記インク組成物の全重量に対して、好ましくは５〜９０重量％、より好ましくは１０〜８０重量％である。なお、本発明のインク組成物に含まれる個々の中空ポリマー微粒子サブ群の混合割合は、前記油性分散液における混合割合と同じである。
【００２３】
本発明の油性インク組成物は、任意の記録媒体に対して白色インクとして付与することができる。記録媒体としては、例えば、紙、厚紙、繊維製品（例えば、織物）、天然又は合成のシート若しくはフィルム、あるいは、プラスチック、ガラス、又はセラミックなどの媒体に付与することができる。また、本発明のインク組成物は、任意の印刷方式に適用することができ、例えば、サーマルインクジェット、圧電インクジェット、連続インクジェット、ローラーアプリケーション、又はスプレーアプリケーションなどの各種印刷装置により利用することができる。
【実施例】
【００２４】
以下に実施例及び比較例を挙げて本発明を詳細に説明するが、本発明はこれらの実施例のみに限定されるものではない。なお、以下の＜中空ポリマー微粒子エマルジョンの製造方法＞の記載中、“部”は“重量部”である。
【００２５】
＜中空ポリマー微粒子エマルジョンの製造方法＞
（１）重合体粒子１
２Ｌの反応容器に、スチレン８０部、メタクリル酸５部、メタクリル酸メチル１５部、α−メチルスチレンダイマー１部、ｔ−ドデシルメルカプタン１４部、ドデシルベンゼンスルホン酸ナトリウム０．８部、過硫酸カリウム１．０部及び水２００部を入れ、窒素ガス中で攪拌し、８０℃まで加温して６時間乳化重合を行った。これにより得られた重合体粒子１は、平均粒径１５０ｎｍ（０．１５μｍ）であった。
【００２６】
（２）中空ポリマー微粒子エマルジョン１
前項（１）で得られた重合体粒子１の１０部（固形分換算）とともにラウリル硫酸ナトリウム０．３部、過硫酸カリウム０．５部、及び水４００部を反応容器にいれたものに、ジビニルベンゼン１１．６部（純度５５重量％；残余が１官能ビニルモノマーのもの）、エチルビニルベンゼン８．４部、アクリル酸５部、及びメタクリル酸メチル７５部の混合物による架橋重合性モノマー組成物を添加し、３０℃で１時間攪拌し、更に７０℃で５時間攪拌しながら乳化重合処理を行い、水系分散液を得た。得られたものを粒度分析計（マイクロトラックＵＰＡ：日機装株式会社）で測定したところ粒径は３２０ｎｍであり、別途、透過型電子顕微鏡で観察したところ中空ポリマー微粒子であった。こうして得られたエマルジョンを中空ポリマー微粒子エマルジョン１とする。
【００２７】
（３）中空ポリマー微粒子エマルジョン２〜５及び７
表１に示した組成により得られた重合体粒子１〜５及び表２に示した組成を用いたこと以外は、前項（２）「中空ポリマー微粒子エマルジョン１」と同様にして、中空ポリマー微粒子エマルジョン２〜５及び７を得た。
【００２８】
（４）中空ポリマー微粒子エマルジョン６
反応容器に、前項（１）で得られた重合体粒子１の２部、ポリビニルアルコール２０部、重合開始剤３，５，５−トリメチルヘキサノイルパーオキサイド２部と水５００部を仕込み、これにエチレングリコールジメタクリレート２５部、メタクリル酸５部、及びメタクリル酸メチル７０部の混合物よりなる架橋重合性モノマー組成物とトルエン４００部を混合したものを添加して、４０℃で２時間攪拌した後、更に７０℃で１５時間攪拌しながら乳化重合処理を行い、水系分散液を得た。こうして得られたエマルジョンを中空ポリマー微粒子エマルジョン６とする。
【００２９】
【表１】
2007238716.tif 000002
【００３０】
【表２】
2007238716.tif 000003
【００３１】
上記水系分散液をそれぞれ乾燥、固化させた後、得られた中空ポリマー微粒子を種々組み合わせて用いることにより、以下に示すように、本発明によるインク組成物１〜１０（実施例１〜１０）及び比較用のインク組成物１〜２（比較例１〜２）を作製した。
【００３２】
＜実施例１＞
中空ポリマー微粒子１（粒径：320nm）                          5重量％
中空ポリマー微粒子２（粒径：400nm）                          5重量％
中空ポリマー微粒子３（粒径：460nm）                          5重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００３３】
＜実施例２＞
中空ポリマー微粒子２（粒径：400nm）                          5重量％
中空ポリマー微粒子３（粒径：460nm）                          5重量％
中空ポリマー微粒子４（粒径：520nm）                          5重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００３４】
＜実施例３＞
中空ポリマー微粒子１（粒径：320nm）                          3重量％
中空ポリマー微粒子２（粒径：400nm）                          4重量％
中空ポリマー微粒子３（粒径：460nm）                          4重量％
中空ポリマー微粒子４（粒径：520nm）                          4重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００３５】
＜実施例４＞
中空ポリマー微粒子６（粒径：920nm）                          7重量％
中空ポリマー微粒子７（粒径：1000nm）                         8重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００３６】
＜実施例５＞
中空ポリマー微粒子５（粒径：840nm）                          5重量％
中空ポリマー微粒子６（粒径：920nm）                          5重量％
中空ポリマー微粒子７（粒径：1000nm）                         5重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００３７】
＜実施例６＞
中空ポリマー微粒子１（粒径：320nm）                          5重量％
中空ポリマー微粒子２（粒径：400nm）                          5重量％
中空ポリマー微粒子３（粒径：460nm）                          5重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００３８】
＜実施例７＞
中空ポリマー微粒子２（粒径：400nm）                          5重量％
中空ポリマー微粒子３（粒径：460nm）                          5重量％
中空ポリマー微粒子４（粒径：520nm）                          5重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００３９】
＜実施例８＞
中空ポリマー微粒子１（粒径：320nm）                          3重量％
中空ポリマー微粒子２（粒径：400nm）                          4重量％
中空ポリマー微粒子３（粒径：460nm）                          4重量％
中空ポリマー微粒子４（粒径：520nm）                          4重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００４０】
＜実施例９＞
中空ポリマー微粒子６（粒径：920nm）                          7重量％
中空ポリマー微粒子７（粒径：1000nm）                         8重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００４１】
＜実施例１０＞
中空ポリマー微粒子５（粒径：840nm）                          5重量％
中空ポリマー微粒子６（粒径：920nm）                          5重量％
中空ポリマー微粒子７（粒径：1000nm）                         5重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００４２】
＜比較例１＞
酸化チタン                                                  15重量％
グリセリン                                                  20重量％
トリエチレングリコールモノブチルエーテル                    40重量％
BYK348（ビッグケミー ジャパン社製シリコーン系界面活性剤）  0.3重量％
IPA（イソプロピルアルコール）                                  残量
【００４３】
＜比較例２＞
酸化チタン                                                  15重量％
BYK348（ビッグケミー ジャパン社製シリコーン系界面活性剤）  0.5重量％
ジエチレングリコールジエチルエーテル                        22重量％
トリエチレングリコールモノメチルエーテル                    27重量％
ジプロピレングリコールモノメチルエーテル                    27重量％
γ−プチロラクトン                                         8.5重量％
【００４４】
（保存安定性評価）
前記実施例１〜１０および比較例１，２のインク組成物をサンプル瓶にいれ、常温で２週間静置した後、これを目視で観察した。評価基準は次の通りとした。
Ａ：色材の沈降はみられない。
Ｂ：色材が僅かに沈降している。
Ｃ：色材がほとんど沈降している。
【００４５】
（隠蔽性評価）
PX-A550（セイコーエプソン社製）でフォトマット紙／顔料専用（セイコーエプソン社製）にブラック単色文字を印字したものに、前記実施例１〜１０および比較例１，２のインク組成物をPX-A550で、EPSON専用OHPシート（セイコーエプソン社製）にそれぞれ印字したものを重ね、文字の見え方を目視で評価した。評価基準は次の通りとした。
Ａ：重ねた印刷物の文字が僅かに読み取れる。
Ｂ：重ねた印刷物の文字がほぼ読み取れる。
Ｃ：重ねた印刷物の文字がはっきりと読み取れる。
【００４６】
前記保存安定性評価および隠蔽性評価を表３に表示した。なお、表３に、前記実施例１〜１０および比較例１，２の油性インク組成物をまとめて表示した。
【００４７】
【表３】
2007238716.tif 000004
【００４８】
表３から明らかなように、実施例１〜１０では、保存安定性および隠蔽性の評価は、いずれも“Ａ”であるのに対して、比較例１，２では、保存安定性の評価が“Ｃ”であり、隠蔽性の評価が“Ｂ”であった。
【産業上の利用可能性】
【００４９】
以上詳記したように、本発明によれば、高度な隠蔽性を有する白色インク組成物の調製に有用な油性分散液、および、その油性分散液から得られる油性インク組成物を提供することできるので、その利用可能性が極めて顕著である。